(57)【要約】【課題】  部分的に設けられたホログラムを被転写体へ転写性よく、かつ、ホログラム機能の微細な凹凸を賦型し易く、固有情報も印画でき、該印画像の耐光性に優れるホログラム転写箔を提供する。【解決手段】  基材１１／離型層１３／ハードコート層１４（必要に応じて）／ホログラム層１５／反射層１７／ハードコート層１６（必要に応じて）／紫外線吸収層１８／接着層１９で、離型層１３がメラミン系樹脂、ホログラム層１５が電離放射線硬化樹脂、反応性シリコーン及びポリエチレンワックスを含み、紫外線吸収層１８及び接着層１９がマイクロシリカを含み、かつ、前記ホログラムが部分的に設けられていることを特徴とし、また、ホログラム層及びハードコート層が電離放射線硬化樹脂：ポリエチレンワックス＝１００：０．０１〜１０であることも特徴とする。【選択図】  図３
2008096626.tif 000002
【特許請求の範囲】
【請求項１】
基材と、該基材の一方の面へ、少なくとも離型層、ホログラム層、反射層、紫外線吸収層及び接着層を設けてなるホログラム転写箔において、前記離型層がメラミン系樹脂であり、前記ホログラム層が電離放射線硬化樹脂、反応性シリコーン及びポリエチレンワックスを含み、前記紫外線吸収層及び前記接着層がマイクロシリカを含み、かつ、前記ホログラムが部分的に設けられていることを特徴とするホログラム転写箔。
【請求項２】
上記離型層とホログラム層との間、及び／又は反射層と紫外線吸収層との間に、少なくともポリエチレンワックスを含むハードコート層を有することを特徴とする請求項１に記載のホログラム転写箔。
【請求項３】
上記ホログラム層及びハードコート層のポリエチレンワックスの含有が質量基準で、電離放射線硬化樹脂：ポリエチレンワックス＝１００：０．０１〜１０であることを特徴とする請求項１〜２のいずれかに記載のホログラム転写箔。
【請求項４】
上記紫外線吸収層が少なくとも電離放射線硬化樹脂とマイクロシリカを含有し、前記電離放射線硬化樹脂と前記マイクロシリカとの割合が質量基準で電離放射線硬化樹脂：マイクロシリカ＝９０〜９４：６〜１０であることを特徴とする請求項１〜３のいずれかに記載のホログラム転写箔。
【請求項５】
上記接着層が熱接着性ポリエステル系樹脂とマイクロシリカとを含有し、前記熱接着性ポリエステル系樹脂と前記マイクロシリカとが海島構造であり、かつ、前記熱接着性ポリエステル系樹脂と前記マイクロシリカとの割合が質量基準でポリエステル系樹脂：マイクロシリカ＝９０〜９４：６〜１０であることをを特徴とする請求項１〜３のいずれかに記載のホログラム転写箔。
【請求項６】
請求項１〜５のいずれかに記載のホログラム転写箔の接着層へ昇華転写法で固有情報画像を印画して中間転写記録媒体とし、該中間転写記録媒体の画像と部分的に設けられたホログラムとを被転写体へ転写することを特徴とする偽造防止媒体。
【発明の詳細な説明】
【技術分野】
【０００１】
本発明は、ホログラム転写箔に関し、さらに詳しくは、意匠性及び／又はセキュリティ性に優れ、部分的に設けられたホログラムを転写性よく転写でき、転写後は耐擦傷性や耐溶剤性などの耐久性に優れるホログラム転写箔に関するものである。
【０００２】
本明細書において、配合を示す「比」、「部」、「％」などは特に断わらない限り質量基準であり、「／」印は一体的に積層されていることを示す。また、「ＰＥＴ」は「ポリエチレンテレフタレート」の略語、同意語、機能的表現、通称、又は業界用語である。
【背景技術】
【０００３】
（主なる用途）本発明のホログラム転写箔を用いて転写した製品の主なる用途としては、社員証、会員証、学生証などのＩＤカード、ギフト券、入場証、通行証、サービスポイントなどの、一定の金額を払い込んだ（プリペイドという）権利や資格などを証明する媒体が適用できる。しかしながら、意匠性及びセキュリティ性に優れ、かつ、耐擦擦性や耐溶剤性などの耐久性が要求される用途であれば、特に限定されるものではない。
【０００４】
（背景技術）従来、金券類、カード類、及び各種証明書類などのは、資格証明や一定の経済的価値や効果を持つため、不正に偽造、変造、不正使用することが絶えない。特に、カラーコピー機の精度向上が著しく、各種の媒体類の偽造を容易にしている。これを防止するため各種の偽造防止手段が施されている。光輝性、特にホログラム、回折格子などのレリーフ形状を有する転写箔は、特異な装飾像や立体像を表現できる意匠性と、これらホログラムや回折格子は高度な製造技術を要し、容易に製造できないことから、偽造防止としてセキュリティー性の向上に利用されている。上記の如きカ−ド類などは意匠性、セキュリティ性に優れているが、繰り返し使用することにより、外力などで摩擦されて、傷が付いたり、剥れたりすることが多く、その結果、カ−ド全体としての意匠性やセキュリティ性が損われるという問題が生じる。該問題は、保護層（ハ−ドコ−ト層、ＯＰ層ともいう）を厚くしたり、硬化樹脂とすることによって解決されるが、転写時の箔キレが悪く、転写性が著しく低下するという問題点もある。
従って、ホログラム転写箔は、別途保護層を設けなくても、意匠性及び／又はセキュリティ性に優れるホログラム層のみでも充分な耐擦傷性や耐溶剤性などの高耐久性を有し、カードなどの媒体（被転写体）へ転写する際の箔キレなどの転写性よく転写することができることが求められている。また、耐擦傷性や耐溶剤性などの高耐久性のあるホログラム層とすることも考えられるが、賦型性が著しく悪くなるので、このような高耐久性（ハードコート機能）のホログラム層でもホログラム機能を発現する微細な凹凸を賦型し易いこともも求められている。さらに、ホログラムも見た目が似ている類似のものが散見されており、ホログラム自身にも偽造防止の向上が求められている。さらにまた、上記のような媒体には、セキュリティ性を高めるために、顔写真や番号などの１枚毎に異なる固有情報を印字することも求められている。
【０００５】
（先行技術）従来、ホログラム転写箔のホログラム層の表面側に保護層を設け、ベースフィルムとホログラム形成層との間に剥離性を与え、しかも転写後の表面のホログラム形成層の保護等を与えるための役割を果たし、その材質としてはアクリル系樹脂、セルロース系樹脂、ビニル系樹脂、ポリエステル系樹脂、ウレタン系樹脂、オレフィン系樹脂、アミド系樹脂、エポキシ系樹脂等が知られている（例えば、特許文献１参照。）。しかしながら、これらの保護層は、ホログラム層とは別個にもう１層を設けるために、生産性が悪く、高コストとなり、耐久性も不十分であるという欠点がある。
また、昇華転写による画像を形成した後に、該画像の表面へ更にホログラムを転写して耐久性を向上させることが知られている（例えば、特許文献２参照。）。しかしながら、画像の転写、ホログラムの転写と２回の操作が必要で生産性が悪く、高コストとなり、耐久性も未だに不十分であるという欠点がある。
さらに、本出願人は、保護層にフィラーを含有させて耐久性を向上されたホログラム転写箔も開示している（例えば、特許文献３参照。）。しかしながら、転写時の箔キレ性が十分ではないという欠点があり、鋭意研究を進めて、転写されるすべての層に特定のフィラーを含有させることで、転写性、凹凸の賦型性、表面の耐擦傷性などを解消して、本発明に至ったものである。
【０００６】
【特許文献１】特開２００４−１８８７９９号公報
【特許文献２】特開２００２−２５４８４０号公報
【特許文献３】特開２００６−１２１１号公報
【発明の開示】
【発明が解決しようとする課題】
【０００７】
そこで、本発明はこのような問題点を解消するためになされたものである。その目的は、別途保護層を設けなくても、意匠性及び／又はセキュリティ性に優れ、部分的に設けられたホログラムを、充分な耐擦傷性や耐溶剤性などの高耐久性を有し、カードなどの媒体（被転写体）へ転写する際の箔キレなどの転写性よく転写することができ、かつ、耐擦傷性などの高耐久性のホログラム層は賦型性が悪いが、このような高耐久性のホログラム層でもホログラム機能の微細な凹凸を賦型し易くいホログラム転写箔を提供し、さらに、該ホログラム転写箔の接着層へ昇華転写法で固有情報画像を印画して中間転写記録媒体とし、該中間転写記録媒体の画像とホログラムとを被転写体へ転写した偽造防止媒体を提供する。
【課題を解決するための手段】
【０００８】
上記の課題を解決するために、請求項１の発明に係わるホログラム転写箔は、基材と、該基材の一方の面へ少なくとも離型層、ホログラム層、反射層、紫外線吸収層及び接着層を設けてなるホログラム転写箔において、前記離型層がメラミン系樹脂であり、前記ホログラム層が電離放射線硬化樹脂、反応性シリコーン及びポリエチレンワックスを含み、前記紫外線吸収層及び前記接着層がマイクロシリカを含み、かつ、前記ホログラムが部分的に設けられているように、したものである。
請求項２の発明に係わるホログラム転写箔は、上記離型層とホログラム層との間、及び／又は反射層と紫外線吸収層との間に、少なくともポリエチレンワックスを含むハードコート層を有するように、したものである。
請求項３の発明に係わるホログラム転写箔は、上記ホログラム層及びハードコート層のポリエチレンワックスの含有が質量基準で、電離放射線硬化樹脂：ポリエチレンワックス＝１００：０．０１〜１０であるように、したものである。
請求項４の発明に係わるホログラム転写箔は、上記紫外線吸収層が少なくとも電離放射線硬化樹脂とマイクロシリカを含有し、前記電離放射線硬化樹脂と前記マイクロシリカとの割合が質量基準で電離放射線硬化樹脂：マイクロシリカ＝９０〜９４：６〜１０であるように、したものである。
請求項５の発明に係わるホログラム転写箔は、上記接着層が熱接着性ポリエステル系樹脂とマイクロシリカとを含有し、前記熱接着性ポリエステル系樹脂と前記マイクロシリカとが海島構造であり、かつ、前記熱接着性ポリエステル系樹脂と前記マイクロシリカとの割合が質量基準でポリエステル系樹脂：マイクロシリカ＝９０〜９４：６〜１０であるように、したものである。
請求項６の発明に係わる偽造防止媒体は、請求項１〜５のいずれかに記載のホログラム転写箔の接着層へ昇華転写法で固有情報画像を印画して中間転写記録媒体とし、該中間転写記録媒体の画像と部分的に設けられたホログラムとを被転写体へ転写するように、したものである。
【発明の効果】
【０００９】
請求項１の本発明によれば、意匠性及び／又はセキュリティ性に優れ、部分的に設けられたホログラムを、カードなどの媒体（被転写体）へ転写する際の箔キレなどの転写性よく転写することができ、転写後は耐擦傷性や耐溶剤性などの高表面耐久性を有し、かつ、耐久性のホログラム層は賦型性が悪いが、耐久性のホログラム層でもホログラム機能を付与する微細な凹凸を賦型し易いホログラム転写箔が提供される。
請求項２の本発明によれば、請求項１の効果に加えて、転写後の耐擦傷性や耐溶剤性などの表面耐久性がより優れたホログラム転写箔が提供される。
請求項３〜５の本発明によれば、請求項１〜２の効果に加えて、カードなどの媒体（被転写体）へ転写する際の箔キレなどの転写性がよりよく転写することができるホログラム転写箔が提供される。
請求項６の本発明によれば、請求項１〜５のホログラム転写箔を用いて、該ホログラム転写箔の接着層へ昇華転写法で固有情報画像を印画して中間転写記録媒体とし、該中間転写記録媒体の画像と部分的に設けられたホログラムとを被転写体へ転写することができる偽造防止媒体が提供される。
【発明を実施するための最良の形態】
【００１０】
以下、本発明の実施形態について、図面を参照しながら、詳細に説明する。
図１は、本発明の１実施例を示すホログラム転写箔の断面図である。
図２は、本発明の１実施例を示すホログラム転写箔の断面図である。
図３は、本発明の１実施例を示すホログラム転写箔の断面図である。
図４は、本発明のホログラム転写箔を用いて転写した偽造防止媒体である。
図５は、本発明のホログラム転写箔を用いて転写した偽造防止媒体である。
【００１１】
（ホログラム転写箔）本発明のホログラム転写箔は、図１に示すように、基材１１と、該基材１１の一方の面へ少なくとも離型層１３、ホログラム層１５、反射層１７、紫外線吸収層１８及び接着層１９を設け、請求項１の本発明では基材１１／離型層１３／ホログラム層１５／反射層１７／紫外線吸収層１８／接着層１９の層構成であり、反射層１７は部分的に設けられている。また、離型層とホログラム層との間、及び／又は反射層と紫外線吸収層との間に、少なくともポリエチレンワックスを含むハードコート層を設けるのが好ましく、請求項２の本発明であり、図２は基材１１／離型層１３／ハードコート層１４／ホログラム層１５／反射層１７／紫外線吸収層１８／接着層１９の層構成であり、図３は基材１１／離型層１３／ハードコート層１４／ホログラム層１５／反射層１７／ハードコート層１６／紫外線吸収層１８／接着層１９の層構成である。さらに、必要に応じて、印刷層などの他の層を設けてもよい。
【００１２】
離型層１３はメラミン系樹脂であり、ホログラム層１５が電離放射線硬化樹脂、反応性シリコーン及びポリエチレンワックスを含むことで、ハードコート機能を兼ねるので、転写後は最表面を形成し、耐擦傷性（耐スクラッチ性ともいう）、耐摩耗性や耐溶剤性などの高耐久性（即ち、ハードコート層を兼ねる）を発揮する。しかし、高耐久性の層はホログラム機能を発現する微細な凹凸の賦型が困難であるが、ホログラム層１５へ応性シリコーンを含ませることで、微細な凹凸を容易に賦型することができる。しかも、ハードコート層１４及びホログラム層１５へはフィラーとしてポリエチレンワックスを含ませ、かつ、紫外線吸収層１８及び接着層１９へはフィラーとしてマイクロシリカを含ませて、転写する全部の層へフィラーを混入させることで、カードなどの媒体（被転写体）へ転写する際の箔キレをよくさせて転写することができるのである。また、ハードコート層１４及びホログラム層１５へ含ませるポリエチレンワックスは、転写後にはホログラム層１５又はハードコート層１４が最表面層となり、溶剤、機械的な摩擦、及び摩耗から媒体を保護し、また後述する画像などの固有情報も保護し、画像の経時褪色などの耐光性は紫外線吸収層１８が保護する。
【００１３】
（基材）基材１１としては、耐熱性、機械的強度、製造に耐える機械的強度、耐溶剤性などがあれば、用途に応じて種々の材料が適用できる。例えば、ポリエチレンテレフタレート・ポリブチレンテレフタレート・ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどがある。該基材は、これら樹脂を主成分とする共重合樹脂、または、混合体（アロイでを含む）、若しくは複数層からなる積層体であっても良い。通常は、ポリエチレンテレフタレート、ポリエチレンナフタレート等のポリエステル系のフィルムが、耐熱性、機械的強度がよいため好適に使用され、ポリエチレンテレフタレートが最適である。
【００１４】
また、該基材１１は、延伸フィルムでも、未延伸フィルムでも良いが、強度を向上させる目的で、一軸方向または二軸方向に延伸したフィルムが好ましい。該基材の厚さは、通常、２．５〜５０μｍ程度が適用できるが、２．５〜１２μｍが好適で、４〜６μｍが最適である。該基材１１は、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００１５】
（離型層、剥離層）転写時の剥離性を向上させるために、離型層１３を設け、必要に応じて、剥離層も設けてもよく、離型層１３及び剥離層の両方を設けるとより転写性をより向上できる。
【００１６】
（離型層）離型層１３としては、通常、離型性樹脂、離型剤を含んだ樹脂、電離放射線で架橋する硬化性樹脂などがあるが、本発明ではメラミン系樹脂を用い、後述するホログラム層１５又はハードコート層１４と組合わせることで、離型層１３との剥離性が安定し、転写時の転写性を向上させることができる。
【００１７】
離型層１３の形成は、該樹脂を溶媒へ分散又は溶解して、ロールコート、グラビアコートなどの公知のコーティング方法で、塗布し乾燥して、温度１５０℃〜２００℃程度で焼き付ける。離型層１３の厚さとしては、通常は０．０１μｍ〜５．０μｍ程度、好ましくは０．５μｍ〜３．０μｍ程度である。
【００１８】
（剥離層）必要に応じて設ける剥離層としては、弗素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等が例示でき、離型層１３及び剥離層の両方を設ける場合には、適宜組み合わせて用いればよく、この場合には、剥離層は転写後に保護層としての機能を合わせ持つ。
【００１９】
（ホログラム層）ホログラム層１５としては、少なくとも電離放射線硬化樹脂、反応性シリコーン及びポリエチレンワックスを含ませる。また、好ましくは、ホログラム層１５の材料としては、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂（本明細書では「電離放射線硬化性樹脂組成物Ｍ」と呼称する）、反応性シリコーン及びポリエチレンワックスを含むようにする。さらに好ましくは、（メタ）アクリレートオリゴマーも含ませて硬化させる。該組成物を塗布し乾燥して、ホログラム機能を発現する微細な凹凸レリーフを賦型した後に、電離放射線で硬化させればよい。電離放射線硬化性樹脂は架橋性樹脂ともいわれ、他の層でも同様である。
【００２０】
（電離放射線硬化性樹脂組成物Ｍ）「電離放射線硬化性樹脂組成物Ｍ」としては、ウレタン（メタ）アクリレートオリゴマーを含有する電離放射線硬化性樹脂の硬化物、具体的には、特開２００１−３２９０３１号公報で開示されている光硬化性樹脂などが例示でき、実施例でも述べる。即ち、「電離放射線硬化性樹脂組成物Ｍ」（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物である。
【００２１】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。
【００２２】
（ポリエチレンワックス）ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化樹脂１００質量部に対して、０．０１〜１０質量部程度、好ましくは０．１〜５質量部とする。
【００２３】
（反応性シリコーン）反応性シリコーンとしては、電離放射線で硬化時に樹脂と反応し結合して一体化するもので、アクリル変性、メタクリル変性、又はエポキシ変性などで変性した反応性シリコーンで、該反応性シリコーンを含有させる質量基準での割合としては「電離放射線硬化性樹脂組成物Ｍ」１００に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への反射層の密着性が低く、ホログラム層と反射層との間で剥離し商品価値を失ってしまう。従来のシリコーンオイルの添加では、反射層との密着性が悪い。
【００２４】
このように、ホログラム層１５には、「電離放射線硬化性樹脂組成物Ｍ」、必要に応じて（メタ）アクリレートオリゴマー、反応性シリコーン、及びポリエチレンワックスを含ませることで、レリーフの賦型性がよく光回折効果が高く、かつ、ハードコート機能を兼ねさせることができる。特にポリエチレンワックスを含有させることで、耐擦傷性（耐スクラッチ性）が著しく向上する。
【００２５】
（１）電離放射線硬化前の塗布状態のホログラム層１５の塗膜は指乾状態でべとつかず、ブロッキングせずに巻き取ることができるので、ロールツーロール加工ができる。
（２）ホログラム層１５へは反応性シリコーンを含ませると、塗布表面に集まりスタンパの凹凸からの剥離がよく賦型性が向上して、レリーフ構造を容易に賦型でき、賦型後には電離放射線で硬化すれば反応性シリコーンも硬化する。
（３）ポリエチレンワックスを含ませることで、転写後にはホログラム層１５が最表面層となるが、極めて過酷な環境での使用、長期間にわたる使用、及び／又は多数回の繰り返し使用などでも、溶剤、機械的な摩擦、及び摩耗から被転写体に設けられた画像を保護し、傷付きにくく耐久性に優れる。
（４）ホログラム層１５はメラミン系樹脂を用いた離型層１３と界面を接しているので、ホログラム層１５と離型層１３との間で剥離し、安定した剥離性を有するので、転写時には箔切れがよく、バリなどの発生も極めて少なくすることができる。
【００２６】
（ホログラム層の形成）ホログラム層１５は、上記の電離放射線硬化性樹脂、必要に応じて（メタ）アクリレートオリゴマー、反応性シリコーン、及びポリエチレンワックスを含ませ、さらに必要に応じて光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して塗膜を形成したりすれば良い。ホログラム層１５の厚さとしては、通常は０．５μｍ〜２０μｍ程度、好ましくは１μｍ〜１０ｍ程度であり、複数回の塗布でもよい。
【００２７】
（ホログラム）次に、ホログラム層１５の表面には、ホログラムなどの光回折効果の発現する所定のレリーフ構造を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。
【００２８】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００２９】
（レリーフの賦型）ホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００３０】
（レリーフの硬化）ホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層１５）となる。電離放射線としては、電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。
【００３１】
（レリーフの絵柄）ホログラム層１５の絵柄は、特に限定されないが、擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。
【００３２】
（反射層）反射層１７は、所定のレリーフ構造を設けたホログラム層１５面のレリーフ面へ、反射層１７へ設けることにより、レリーフの反射及び／又は回折効果を高めるので、ホログラム層１５の屈折率と差があれば、特に限定されない。ＩＤカードなどのように、偽造防止媒体１００に画像層１０３を有する場合には、画像１０３を覆う部分には透明ホログラムを用いることで観察することができる。
【００３３】
（反射層）反射層１７は、所定のレリーフ構造を設けたホログラム層１５面のレリーフ面へ、反射層１７へ設けることにより、レリーフの反射及び／又は回折効果を高めるので、ホログラム層１５の反射率のより高れば、特に限定されなず、例えば金属薄膜が適用できる。該反射層１７としては、通常、金属層や透明層が適用できるが、ＩＤカードなどのように、支持体１０１に画像１０５を有する場合には、画像１０５を観察できる透明層が好ましい。支持体１０１に画像１０５を有しない場合や、支持体１０１の１部分へ転写する場合には、不透明な金属層でもよい。
【００３４】
該反射層１７に用いる金属としては、金属光沢を有し光を反射する金属元素の薄膜で、Ｃｒ、Ｎｉ、Ａｇ、Ａｕ、Ａｌ等の金属、及びその酸化物、硫化物、窒化物等の薄膜を単独又は複数を組み合わせてもよい。上記の光反射性の金属薄膜の形成は、いずれも１０〜２０００ｎｍ程度、好ましくは２０〜１０００ｎｍの厚さになるよう、真空蒸着法、スパッタリング法、イオンプレーティング法などの真空薄膜法で得られるが、その他、メッキなどによっても形成できる。反射層１７の厚さがこの範囲未満では、光がある程度透過して効果が減じ、また、それ以上では、反射効果は変わらないので、コスト的に無駄である。
【００３５】
また、反射層１７として、ほぼ無色透明な色相で、その光学的な屈折率がホログラム層のそれとは異なることにより、金属光沢が無いにもかかわらず、ホログラムなどの光輝性を視認できるから、透明なホログラムを作製することができる。例えば、ホログラム層１５よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が挙げられる。またアルミニウム等の一般的な光反射性の金属薄膜も、厚みが２００Å以下になると、透明性が出て使用できる。
【００３６】
透明金属化合物の形成は、金属の薄膜と同様、ホログラム層１５のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。さらには、ホログラム層１５と光の屈折率の異なる透明な合成樹脂を使用してもよく、接着層１９材料と紫外線吸収層１８材料の屈折率が十分に異なる場合には、紫外線吸収層１８が反射層１７を兼ねることもできる。
【００３７】
（部分ホログラム）ホログラムを部分的にするには、、所定のレリーフ構造を設けたホログラム層１５面のレリーフ面へ、反射層１７を部分的に設けることにより、該部分のレリーフの反射及び／又は回折効果を高め、反射層１７の設けられた部分のみがホログラム機能を発現する。反射層１７のない部分のホログラム層１５に露出している微細な凹凸は、屈折率のほぼ同じ紫外線吸収層１８が積層されて埋まってしまい、光が回折しないのでホログラム機能がなくなるのである。
【００３８】
部分的にした反射層１７が金属光沢であれば部分的な金属光沢ホログラムとなり、透明であれば部分的な透明ホログラムとなる。該部分の形状は任意の部分（絵柄）とすることで、例えば矩形、円形、三角形、ハート形などの模様、文字、記号、イラストなどの絵柄とすればよい。金属光沢ホログラムと透明ホログラムとをそれぞれ任意の画像とすることもでき、かつ、異なる画像とすれば、任意に混在した画像が得られる。また、金属光沢ホログラムと透明ホログラムとを混在させ、透明ホログラム部分の接着層１９面へ、後述する昇華転写法で所望に印画操作を行い画像を印画すれば、金属光沢ホログラムと透明ホログラム面を透して画像が観察でき、しかも画像の改竄は極めて困難でセキュリティ性をさらに高めることができる。
【００３９】
反射層１７を部分的に設ける方法としては、該反射層１７を所望の絵柄にフォトリソグラフィー法でエッチングしたり、又は、水溶性インキで所望の絵柄の白抜き絵柄を公知の印刷法で設けた水溶性インキ層に反射層１７を設けた後に、水溶性インキ層を洗い出し除去すことで水溶性インキ層と共に反射層１７も除去したりすればよい。水溶性インキ層が印刷されていない絵柄（白抜き部分）面の反射層１７のみが残って、該残った反射層１７の部分がホログラム効果を発現する。結果的にホログラムが部分的に設けられた部分ホログラムとすることができる。
【００４０】
（ハードコート層）ホログラム層１５の表面及び／又は裏面へ設けるハードコート層１４、ハードコート層１６としては少なくともポリエチレンワックスを含むハードコート層であればよく、通常、電離放射線硬化樹脂を主成分とし、ポリエチレンワックスを含むようにする。該電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂を用い、ポリエチレンワックスを含ませて、塗布し乾燥して電離放射線で硬化させて、電離放射線硬化樹脂とすればよい。
【００４１】
前記ウレタン（メタ）アクリレートオリゴマーを含有する電離放射線硬化性樹脂（本明細書では電離放射線硬化性樹脂組成物Ｍと呼称する）は、ウレタン（メタ）アクリレートオリゴマーを含有する電離放射線硬化性樹脂の硬化物、具体的には、特開２００１−３２９０３１号公報で開示されている光硬化性樹脂などが例示できる。
【００４２】
（ポリエチレンワックス）ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化樹脂１００質量部に対して、０．０１〜１０質量部程度、好ましくは０．１〜５質量部とする。転写後にはハードコート層１４が最表面層となり、含まれるポリエチレンワックスは、機械的な摩擦、及び摩耗から媒体を保護し、後述する画像などの固有情報も保護する。
【００４３】
（ハードコート層の形成）ハードコート層１４、ハードコート層１６の形成は、上記の電離放射線硬化性樹脂にポリエチレンワックス、必要に応じて光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、電離放射線で反応（硬化）させればよい。
【００４４】
（ハードコート層の厚味）ハードコート層１４、ハードコート層１６の各々の厚さは、通常、１〜１０μｍ程度であるが、本発明では、極めて過酷な環境での使用、使用期限がなかったり、長期にわたる使用、及び／又は多数回の繰り返し使用などでも、溶剤や機械的な摩擦及び摩耗、特に引掻きから画像を保護し、傷付きにくい耐久性を付与するために、ハードコート層１４／ホログラム層１５／ハードコート層１６の総厚みで１０μｍ以上で、好ましくは１５μｍ以上とする。上限は特に限定されないが、価格や箔切れ性から３０μｍ以下程度である。ハードコート層１４／ホログラム層１５／ハードコート層１６の総厚味が１０μｍ以上で、好ましくは１５μｍ以上であるようにすることで耐久性が高まり、極めて過酷な環境での使用、使用期限がなかったり、長期にわたる使用、及び／又は多数回の繰り返し使用などでも、化学的機械的な外力から画像を保護できるホログラム転写箔が得られる。実施例でも述べるが、転写する層がハードコート層１４／ホログラム層１５／反射層１７／ハードコート層１６／紫外線吸収層１８／接着層１９と総厚さが約２０μｍにもなり、通常の転写箔の転写層数μｍと比較すると著しく厚くなるが、本発明のように、転写する層の全部にフィラー成分を含ませることで、剥離性もよく、箔切れ性もよくすることができるので、容易に転写することができる。
【００４５】
（紫外線吸収層）紫外線吸収層１８としては、ホログラム層１５と接着層１９との間に設ければよい。紫外線吸収層１８を設けることで、特に昇華転写型インクリボンを用いて形成した顔写真などの画像は主に耐光性の悪い染料で構成されているが、耐光性を向上させ長期間にわたって画像を維持できる。紫外線吸収層１８としては、バインダ中へ、マイクロシリカと、ベンゾトリアゾール類、ベンゾフェノン類、置換オキザニリド類、シアノアクリレート類、又はトリアリールトリアジン類などの紫外線吸収剤を含む組成物へ、必要に応じて硬化剤、光重合開始剤、可塑剤、安定剤、界面活性剤等を加え、溶媒へ分散または溶解して、ロールコート、グラビアコート、コンマコート、ダイコートなどの公知のコーティング方法で塗布し乾燥するか、乾燥、若しくは乾燥した後のエージング（硬化）処理、又は電離放射線で反応（硬化）させればよい。
【００４６】
マイクロシリカの含有割合は、質量基準で電離放射線硬化樹脂：マイクロシリカ＝９０〜９４：６〜１０である。マイクロシリカの含有割合がこの範囲未満では転写時の箔キレ性が悪く、この範囲を超えると透明性が低下し、画像が見えにくくなる。
【００４７】
（接着層）接着層１９としては、公知の加熱されると溶融または軟化して接着効果を発揮する感熱接着剤が適用でき、具体的には、塩化ビニル系樹脂、酢酸ビニル系樹脂、塩化ビニル酢酸ビニル共重合樹脂、アクリル系樹脂、ポリエステル系樹脂などが挙げられる。該接着層１９には、マイクロシリカなどのフィラーを含むことが、箔切れ性の点で好ましい。また、接着層１９の樹脂としては、９５℃程度の低温で溶融接着し、６０℃程度になると固化して接着する融点が６０〜９５℃ものが好ましい。融点が上記範囲未満であると、被転写体との接着性が不十分であり、形成された画像を使用する温度が制限される。また、融点が上記範囲を越えるとサーマルヘッドによる加熱では転写性が不十分となり、又、ハードコート層の箔切れ性が低下し、バリなどが発生し易い。
【００４８】
好ましい接着層１９としては、熱接着性ポリエステル系樹脂とマイクロシリカとを含有し、前記熱接着性ポリエステル系樹脂と前記マイクロシリカとが海島構造であり、かつ、前記熱接着性ポリエステル系樹脂と前記マイクロシリカとの割合が質量基準でポリエステル系樹脂：マイクロシリカ＝９０〜９４：６〜１０である。マイクロシリカの含有割合がが上記範囲未満では箔キレ性が悪く、上記範囲を越えると透明性が低下し画像が見えにくくなる。
【００４９】
該材料樹脂を溶剤に溶解または分散させて、適宜顔料などの添加剤を添加して、公知のロールコーティング、グラビアコーティング、コンマコーティングなどの方法で塗布し乾燥させて、厚さ１〜３０μｍの層を得る。
【００５０】
（転写）このようにして得られた本発明のホログラム転写箔１０を用いて、少なくともホログラム層１５／反射層１７／紫外線吸収層１８／接着層１９を転写する。なお、転写時には離型層１３とホログラム層１５との間で剥離するが、若干離型層１３の１部がホログラム層１５へ移行する場合もあるが、本発明の範囲内である。
【００５１】
図４では、基材１１／離型層１３／ハードコート層１４／ホログラム層１５／反射層１７／ハードコート層１６／紫外線吸収層１８／接着層１９のホログラム転写箔１０を用いて、該ホログラム転写箔１０の接着層１９へ画像を昇華転写法で印画（第１転写）して中間転写記録媒体とした後に、該中間転写記録媒体を用いて被転写体１０１の表面へ、印画画像を含めてハードコート層１４／ホログラム層１５／反射層１７／ハードコート層１６／紫外線吸収層１８／接着層１９を転写（第２転写）した例である。即ち、接着層１９は受像層を兼ねているので固有情報を印画でき、転写時には箔キレ性がよく被転写体１０１の表面へ良好に接着することができる。さらに、反射層１７として金属反射層を用いれば、該金属反射層の部分がホログラム効果を有し、該ホログラムと金属反射層のない部分に跨って画像を設ければ、画像の１部は隠し画像となり、また１部は観察できる画像となり、偽造防止などのセキュリティー性はなお一層向上する。
【００５２】
また、図５では、透明ホログラムを用いた例で、画像の１部又は全部を重ね合わせてもよく、透明ホログラムを透して画像を目視できるので、より偽造防止効果が高い。もちろん、固有情報を印画しなくてもよく、被転写体１０１の表面へ良好に接着することができ、予め被転写体１０１の表面へ印刷又は印画などで固有情報を設けておけば、該固有情報をも高耐久性の保護することができる。
【００５３】
（第１転写）第１転写は、公知のサーマルプリンタ（熱転写プリンタともいう）で、ホログラム転写箔１０の接着層１９面へ、昇華転写インクリボンのインキ層を重ねて、所望に印画操作を行うことで、画像を昇華転写（印画）すればよい。接着層１９は、静電気などによるゴミなどの異物を吸着せず、サーマルプリンタへセットして引出しても容易に剥離して引出せ、また、昇華転写インクリボンのインキ層は密着性よく重ねられて、所望に印画操作で、画像がカスレたり、ムラが発生したりしにくいように、帯電防止剤を含有させることが好ましい。
【００５４】
（昇華転写インクリボン）昇華転写インクリボンとしては、ポリエチレンテレフタレ−ト又はポリエチレンナフタレ−トなどの基材シートと、基材の一方の面に、ホロンブリリアントイエローＳ−６ＧＬ、ＭＳレッド、カヤセットブルー１４などの昇華性の染料及び／又は顔料を、エチルセルロース等のセルロース系樹脂、又はポリビニルピロリドン等のビニル系樹脂などバインダ中に含有させた熱昇華性インキ層を、基材シートのもう一方の面に、必要に応じて、耐熱保護層が形成されているような、公知のものでよい。染料層は全面、部分、面順次でもよく、また、色調も単独、複数、フルカラー用など限定されるものではない。好ましくは、オンデマンド印画性などの点で面順次リボンである。
【００５５】
（第２転写）第２転写は、被転写基材への転写する方法で、公知の転写法でよく、例えば、熱刻印によるホットスタンプ（箔押）、熱ロールによる全面又はストライプ転写、サーマルヘッド（感熱印画ヘッド）によるサーマルプリンタ（熱転写プリンタともいう）などの公知の方法が適用できる。スポット状、文字、数字、イラストなどの任意の形状を転写してもよい。異なる任意の形状である顔写真などの可変情報を連続操作できたり、オンデマンドで印画できるサーマルプリンタが好ましい。
【００５６】
本発明のホログラム転写箔１０によれば、別途保護層を設けなくても、意匠性及び／又はセキュリティ性に優れるホログラムを、充分な耐擦傷性や耐溶剤性などの高耐久性を有し、カードなどの媒体（被転写体）へ転写する際の箔キレなどの転写性よく転写することができ、かつ、耐擦傷性などの高耐久性のホログラム層は賦型性が悪いが、このような高耐久性のホログラム層でもホログラム機能の微細な凹凸を賦型し易くいホログラム転写箔を提供でき、さらに、該ホログラム転写箔の接着層へ昇華転写法で固有情報画像を印画して中間転写記録媒体とし、該中間転写記録媒体の画像とホログラムとを被転写体へ転写した偽造防止媒体１００を提供できる。該偽造防止媒体１００は、機械的化学的な損傷から長期間にわたって保護できるので、極めて過酷な環境で使用されるガソリンスタンドカードや工事現場カード、及び、使用期限がなかったり、長期にわたる入退室カードやポイントカード、金融機関などの多数のセキュリティ管理された部屋への入退室を繰り返す入退室カードなどにも好適に使用することができる。
【００５７】
（被転写体）被転写体１０１としては、特に限定されず、例えば天燃繊維紙、コート紙、トレーシングペーパー、転写時の熱で変形しないプラスチックフイルム、ガラス、金属、セラミックス、木材、布あるいは染料受容性のある媒体等いずれのものでもよく、用途によって、適宜選択すればよい。また、被転写体１０１の媒体はその少なくとも１部が、画像、着色、印刷、その他の加飾が施されていてもよい。なお、図４では昇華転写タイプの昇華転写方法による画像で、接着層１９へ形成した画像を例示しているが、画像の有無には限定されない。
【００５８】
（画像）特に好ましい画像１０３としては、耐久性に劣る画像で、例えば、イエロー、マゼンダ及びシアン（更に必要に応じてブラック）の着色熱転写層を面順次に繰返し多数設けた長尺熱転写フイルムを用いる、溶融転写タイプ、昇華転写タイプの熱転写方法による画像である。該画像は、身分証明書等のＩＤカードを作成する場合、溶融転写タイプの場合は、文字や数字等の如き画像の形成は容易であるが、これらの画像は耐久性、特に耐摩擦性が劣るという欠点がある。一方、昇華転写タイプの場合には、顔写真等の階調性画像を形成することが出来るが、形成された画像は通常の印刷インキとは異なり、ビヒクルが無い為、耐光性、耐候性、耐摩擦性等の耐久性に劣るという問題がある。
該画像を本発明のホログラム転写箔１０の接着層１９へ印画した後に、被転写体１０１の表面へ転写することで、高耐久性のホログラム層１５／反射層１７／紫外線吸収層１８／接着層１９、ハードコート層１４／ホログラム層１５／反射層１７／紫外線吸収層１８／接着層１９、ホログラム層１５／反射層１７／ハードコート層１６／紫外線吸収層１８／接着層１９、又はハードコート層１４／ホログラム層１５／反射層１７／ハードコート層１６／紫外線吸収層１８／接着層１９、が最表面に位置し、画像を保護し、耐久性を高め、かつ、ホログラムの持つ高意匠性とセキュリティ性をも兼ねることとなる。
【００５９】
（耐久性）転写後に最表面となるハードコート層１４又はホログラム層１５の鉛筆硬度試験は、ＪＩＳ−Ｋ５４００に準拠して測定し、Ｈ以上の硬度が好ましい。また、ハードコート層１４又はホログラム層１５のスクラッチ強度は、表面の充分な耐摩擦性の点から、サファイア１５０ｇ以上、好ましくは２００ｇ以上である。なお、スクラッチ強度の測定方法は、２３℃、５５％ＲＨの条件下で２４時間調湿した試料に対して、耐摩耗性試験機（ＨＥＩＤＯＮ−１８）を用い、０．８ｍｍφサファイア針を直角にあてがい、サファイア針に掛かる荷重を０ｇから２００ｇまで徐々に増加させ、６０ｃｍ／ｍｉｎで試料表面を摺動して移動させながら、表面に傷が付き始める時の荷重の測定を行った。荷重が大きいほど良好であることを表す。
【実施例】
【００６０】
以下、実施例及び比較例により、本発明を更に詳細に説明するが、これに限定されるものではない。
【００６１】
（実施例１）基材１１として厚さ２５μｍのＰＥＴフィルムを用い、該基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、離型層１３を形成した。
該離型層１３面へ、下記の電離放射線硬化性樹脂組成物をグラビアリバースコーターで乾燥後の厚さが３μｍになるように、塗工し１００℃で乾燥させた。
・＜電離放射線硬化性樹脂組成物の作製手順＞
まず、「電離放射線硬化性樹脂組成物Ｍ」は以下の手順で、生成した。撹拌機、還流冷却器、滴下漏斗及び温度計を取り付けた反応器に、酢酸エチル２０６．１ｇ及びイソホロンジイソシアネートの三量体（ＨＵＬＳ社製品、ＶＥＳＴＡＮＡＴ  Ｔ１８９０、融点１１０℃）１３３．５ｇを仕込み、８０℃に昇温して溶解させた。溶液中に空気を吹き込んだのち、ハイドロキノンモノメチルエーテル０．３８ｇ、ペンタエリスリトールトリアクリレート（大阪有機化学工業社製品、ビスコート３００）２４９．３ｇ及びジブチル錫ジラウレート０．３８ｇを仕込んだ。８０℃で５時間反応させたのち酢酸エチル６８８．９ｇを添加して冷却した。
該「電離放射線硬化性樹脂組成物Ｍ」と、造膜性樹脂（アクリル系オリゴマー）、反応性シリコーン、ポリエチレンワックス、光重合開始剤、及び溶媒を下記の組成で配合して電離放射線硬化性樹脂組成物を調製した。なお組成部は成分換算部であり以下同様である。
・＜ホログラム層の電離放射線硬化性樹脂組成物＞
「電離放射線硬化性樹脂組成物Ｍ」                                    ２５質量部
メタアクリレートオリゴマー（日本合成化学社製、商品名紫光６６３０Ｂ）５質量部
反応性シリコーン（信越化学社製、商品名Ｘ−２２−２４４５）      ０．２質量部
ポリエチレンワックス（平均粒径２．０μｍ）                      ０．３質量部
光重合開始剤（チバ社製、商品名イルガキュア９０７）              ０．９質量部
酢酸エチル                                                        ７０質量部
次に、該層面へ、２光束干渉法による回折格子から２Ｐ法で複製した擬似連続絵柄としたスタンパを複製装置のエンボスローラーに貼着して、相対するローラーと間で加熱プレス（エンボス）して、微細な凹凸パターンからなるレリーフを賦形させた。賦形後直ちに、高圧水銀灯を用いて紫外線を照射して硬化させた。
該ホログラム層１５のレリーフ面へ、公知のグラビア印刷法で、ポリビニルアルコール系樹脂インキを用いて「ＤＮＰ  ＤＮＰ  ＤＮＰ  」文字が逆面から読めるように白抜き絵柄として印刷した。
該印刷面へ、真空蒸着法で厚さが５０ｎｍの酸化チタン薄膜を形成して反射層１７を形成した後に、該反射層１７面を温水を吹き付けて洗浄することで、印刷層面上の反射層１７もろとも除去した。
次に、該反射層１７面へ、下記の紫外線吸収層組成物をグラビアコーターで乾燥後の塗布量が４μｍになるように、塗工し１００℃で乾燥させ、５０℃で１週間エージングして、紫外線吸収層１８を形成した。
・＜紫外線吸収層組成物＞
ＵＶＡ（昭和インク社製、架橋性樹脂の商品名）  ２５質量部
マイクロシリカ（平均粒子径０．５μ）            ２質量部
溶媒（ＭＥＫ：トルエン＝１：１）              ７３質量部
次に、該紫外線吸収層１８面へ、下記の接着層組成物をグラビアコーターで乾燥後の塗布量が１μｍになるように、塗工し１００℃で乾燥させて、接着層１９を形成した。
・＜接着層組成物＞
ポリエステル樹脂Ｐ−１７０（日本合成化学社製、商品名）  ２０質量部
マイクロシリカ（平均粒子径０．５μ）                  １．５質量部
溶媒（ＭＥＫ：トルエン＝１：１）                    ７８．５質量部
以上のようにして、基材１１／離型層１３／ホログラム層１５／反射層１７／紫外線吸収層１８／接着層１９、の層構成からなる実施例１のホログラム転写箔１０を得た。
【００６２】
（実施例２）離型層１３面へハードコート層１４を設ける以外は、実施例１と同様にした。ハードコート層１４は、離型層１３面へ下記の電離放射線硬化性樹脂組成物をグラビアリバースコーターで乾燥後の塗布厚さが６μｍになるように塗工し１００℃で乾燥させ、さらに、該乾燥した面へ下記の電離放射線硬化性樹脂組成物をグラビアリバースコーターで乾燥後の塗布厚さが６μｍになるように塗工し１００℃で乾燥させた後に、高圧水銀灯を用いて紫外線を照射して硬化させて、２回コートして層の厚さが１２μｍのハードコート層１４を形成した。
・＜電離放射線硬化性樹脂組成物＞
「電離放射線硬化性樹脂組成物Ｍ」                        ３０質量部
ポリエチレンワックス（平均粒径５μｍ）              ０．３質量部
光重合開始剤（チバ社製、商品名イルガキュア９０７）  ０．９質量部
溶媒（酢酸エチル：メチルイソブチルケトン＝１：１）    ７０質量部
このようにして、基材１１／離型層１３／ハードコート層１４／ホログラム層１５／反射層１７／紫外線吸収層１８／接着層１９、の層構成からなる実施例２のホログラム転写箔１０を得た。
【００６３】
（実施例３）離型層１３面へハードコート層１４を設け、反射層１７面へハードコート層１６を設ける以外は、実施例１と同様にした。
ハードコート層１４は、離型層１３面へ下記の電離放射線硬化性樹脂組成物をグラビアリバースコーターで乾燥後の塗布厚さが６μｍになるように塗工し１００℃で乾燥させた後に、高圧水銀灯を用いて紫外線を照射して硬化させて、ハードコート層１４を形成した。ハードコート層１６は、反射層１７面へ下記の電離放射線硬化性樹脂組成物をグラビアリバースコーターで乾燥後の塗布厚さが６μｍになるように塗工し１００℃で乾燥させた後に、高圧水銀灯を用いて紫外線を照射して硬化させて、ハードコート層１６を形成した。
・＜電離放射線硬化性樹脂組成物＞
「電離放射線硬化性樹脂組成物Ｍ」                        ３０質量部
ポリエチレンワックス（平均粒径５μｍ）              ０．３質量部
光重合開始剤（チバ社製、商品名イルガキュア９０７）  ０．９質量部
溶媒（酢酸エチル：メチルイソブチルケトン＝１：１）    ７０質量部
このようにして、基材１１／離型層１３／ハードコート層１４／ホログラム層１５／反射層１７／ハードコート層１６／紫外線吸収層１８／接着層１９、の層構成からなる実施例３のホログラム転写箔１０を得た。
【００６４】
（実施例４）反射層１７を厚さが２００ｎｍのアルミニウム薄膜とする以外は、実施例１と同様にした。
【００６５】
（比較例１）ホログラム層１５の電離放射線硬化性樹脂組成物として、下記の電離放射線硬化性樹脂組成物を用いる以外は、実施例１と同様にして、比較例１のホログラム転写箔を得た。
・＜ホログラム層の電離放射線硬化性樹脂組成物＞
「電離放射線硬化性樹脂組成物Ｍ」                                    ２５質量部
メタアクリレートオリゴマー（日本合成化学社製、商品名紫光６６３０Ｂ）５質量部
反応性シリコーン（信越化学社製、商品名Ｘ−２２−２４４５）      ０．２質量部
光重合開始剤（チバ社製、商品名イルガキュア９０７）              ０．９質量部
酢酸エチル                                                        ７０質量部
【００６６】
（比較例２）ハードコート層１４の電離放射線硬化性樹脂組成物として、下記の電離放射線硬化性樹脂組成物を用いる以外は、実施例２と同様にして、比較例２のホログラム転写箔を得た。
・＜電離放射線硬化性樹脂組成物＞
「電離放射線硬化性樹脂組成物Ｍ」                        ３０質量部
光重合開始剤（チバ社製、商品名イルガキュア９０７）  ０．９質量部
溶媒（酢酸エチル：メチルイソブチルケトン＝１：１）    ７０質量部
【００６７】
（評価試験）評価は被転写体へ転写し、転写性、転写後の表面の硬度、スクラッチ性、及び印画した画像の耐光性で評価した。まず、実施例及び比較例のハードコート層転写箔１０の接着層１９面へ、昇華型熱転写シート（大日本印刷（株）製、イエロー、マゼンタ、シアンの３色のカラー標準リボン）を用いて、６００ｄｐｉの熱転写プリンターで固有情報である顔写真及び氏名を印画し画像を形成して、中間転写記録媒体とした。次に、被転写体１０１としてポリ塩化ビニール製のクレジットカード仕様のカードを用い、該被転写体１０１の表面へ、ＦＡＲＧＯ製のカード用プリンタＨＤＰ８２０で、前記の中間転写記録媒体の画像を有する接着層１９面を重ねて、全面熱転写し基材を剥離し徐去して、偽造防止媒体１００とした。
【００６８】
（評価結果）実施例１〜４では、転写時の剥離性もよく、箔切れ性もよく、正常に転写できた。特に実施例３では、転写する層がハードコート層１４／ホログラム層１５／反射層１７／ハードコート層１６／紫外線吸収層１８／接着層１９と総厚さが約２０μｍにもなり、通常の転写箔の転写層と比較すると著しく厚いが、剥離性もよく、箔切れ性もよいので、問題なく転写することができた。しかしながら、比較例１〜２では剥離性が悪く剥離しにくく、転写時に箔キレ性が悪くバリが発生して正常に転写できなかった。
なお、実施例１〜４及び比較例１〜２のホログラム層に賦型された回折格子模様は充分な光回折効果が発現されており、意匠性とセキュリティ性に優れていた。実施例１〜３では透明のホログラムで、実施例４では金属光沢のホログラムで、ＤＮＰの繰返し文字列が目視できた。
また、実施例１〜４の第１ハードコート層１５面の鉛筆硬度試験を、ＪＩＳ−Ｋ−５４００に準拠して測定したところ、２Ｈ以上の硬度を有し、さらに、実施例１〜３の表面のスクラッチ強度はサファイア２００ｇ以上であり、充分な耐久性を有していた。しかしながら、比較例１〜２ではスクラッチ強度が悪く、充分な耐久性を有していなかった。
なお、耐光性に関しては偽造防止媒体１００を用いて、ＪＩＳ−Ｂ−７７５３（サンシャインカーボンアーク灯式耐光性及び耐候性試験機）に準拠して測定を行い、５００時間の照射後における画像の色の変化を照射前と比較して目視で評価した。実施例１〜４及び比較例１〜２のいずれのハードコート層転写箔１０を用いた偽造防止媒体１００でも、著しい変化はなく良好であった。
【図面の簡単な説明】
【００６９】
【図１】本発明の１実施例を示すホログラム転写箔の断面図である。
【図２】本発明の１実施例を示すホログラム転写箔の断面図である。
【図３】本発明の１実施例を示すホログラム転写箔の断面図である。
【図４】本発明のホログラム転写箔を用いて転写した偽造防止媒体である。
【図５】本発明のホログラム転写箔を用いて転写した偽造防止媒体である。
【符号の説明】
【００７０】
１０：ホログラム転写箔
１１：基材
１３：離型層
１４、１６：ハードコート層
１５：ホログラム層
１７：反射層
１８：紫外線吸収層
１９：接着層
１００：偽造防止媒体
１０１：被転写体
１０３：画像層
【図１】
2008096626.tif 000003
【図２】
2008096626.tif 000004
【図３】
2008096626.tif 000005
【図４】
2008096626.tif 000006
【図５】
2008096626.tif 000007